АБРАЗИВНОЕ ИЗДЕЛИЕ

1. Абразивное изделие, содержащее
а) множество абразивных частиц и
б) смолу, отвержденную политиольным соединением.
2. Абразивное изделие по п.1, отличающееся тем, что отверждаемая смола содержит альдегидную смолу.
3. Абразивное изделие по п.2, отличающееся тем, что альдегидная смола представляет собой формальдегидную смолу.
4. Абразивное изделие по п.3, отличающееся тем, что отверждаемая смола выбранна из группы, состоящей из фенол-формальдегидной, меламино-формальдегидной и мочевино-формальдегидной смол.
5. Абразивное изделие по п.1, отличающееся тем, что отверждаемая смола содержит тиоленовый полимер.
6. Абразивное изделие по п.5, отличающееся тем, что отверждаемая смола содержит триметилолпропан-триакрилат или трис-(2-гидроксиэтил)-триакрилат.
7. Абразивное изделие по п.1, отличающееся тем, что отверждаемая смола содержит возможно сшитую или сшиваемую смолу, выбранную из группы, включающей фенольные смолы, аминопласты, содержащие боковые α,β-ненасыщенные карбонильные группы, полиуретаны, эпоксидные смолы, мочевино-формальдегидные смолы, полиизоцианураты, меламино-формальдегидные смолы, акриловые смолы, акрилированные полиизоцианураты, акрилированные полиуретаны, акрилированные эпоксидные смолы, бис-малеимидные смолы, мездровый клей, целлюлозы, латексы, казеин, соевые белки, альгинат натрия, поливиниловый спирт, поливинилацетат, полиакрилаты и сополимер этилена с винилацетатом, сополимеры стирола с бутадиеном, их смеси.
8. Абразивное изделие по п.1, отличающееся тем, что политиольное соединение содержит от 2 до 6 тиольных групп.
9. Абразивное изделие по п.8, отличающееся тем, что политиольное соединение представляет собой тритиол или тетратиол.
10. Абразивное изделие по п.9, отличающееся тем, что политиольное соединение выбрано из триметилолпропан-три-(3-меркаптопропионата), триметилолпропан-три(3-меркаптоацетата), пентаэритрит-тетра-(3-меркаптопропионата, пентаэритрит-тетра-(3-меркаптоацетата), полиол-3-меркаптопропионатов, полиол-3-меркаптоацетатов, полиэфир-3-меркаптопропионатов, полиэфир-3-меркаптоацетатов и ЕТТМР 1300.
11. Абразивное изделие по п.10, отличающееся тем, что политиольное соединение представляет собой пентаэритрит-тетра-(3-меркаптопропионат).
12. Абразивное изделие по п.1, отличающееся тем, что политиольное соединение содержится в количестве по меньшей мере около 1% от веса отвержденной смолы.
13. Абразивное изделие по п.12, отличающееся тем, что политиольное соединение содержится в количестве по меньшей мере около 5% от веса отвержденной смолы.
14. Абразивное изделие по п.13, отличающееся тем, что политиольное соединение составляет от 5 до 50% от веса отвержденной смолы.
15. Абразивное изделие по п.14, отличающееся тем, что политиольное соединение составляет от 5 до 40% от веса отвержденной смолы.
16. Абразивное изделие по п.1, отличающееся тем, что оно дополнительно содержит красящее вещество.
17. Абразивное изделие по п.16, отличающееся тем, что отвержденная смола не содержит меламина.
18. Абразивное изделие по п.16, отличающееся тем, что часть красящего вещества видна через отвержденную смолу.
19. Абразивное изделие по п.18, отличающееся тем, что часть красящего вещества введена в отвержденную смолу, в необязательную подложку и/или в покрытие между необязательной подложкой и отвержденной смолой.
20. Абразивное изделие по п.19, отличающееся тем, что красящее вещество представляет собой краситель или пигмент.
21. Абразивное изделие по п.19, отличающееся тем, что красящее вещество образует печатный рисунок.
22. Абразивное изделие по п.19, отличающееся тем, что внешний вид красящего вещества меняется в зависимости от применения абразивного изделия.
23. Абразивное изделие по п.19, отличающееся тем, что красящее вещество является красным, оранжевым, желтым, зеленым, голубым, индиго или фиолетовым.
24. Абразивное изделие по п.23, отличающееся тем, что красящее вещество является флуоресцентным.
25. Абразивное изделие по п.1, отличающееся тем, что смола отверждена при помощи света, пучка электронов, кислоты, основания, тепла или их сочетания.
26. Абразивное изделие по п.25, отличающееся тем, что смола отверждена при помощи фотоинициатора с величиной абсорбции более 0,1 при длине волны 350 нм или более.
27. Абразивное изделие по п.25, отличающееся тем, что смола отверждена при помощи фотоинициатора, выбранного из окиси бис-ацилфосфина и α-гидроксикетона.
28. Абразивное изделие по п.25, отличающееся тем, что оно дополнительно содержит наполнитель, прозрачный для УФ-света.
29. Абразивное изделие по п.25, отличающееся тем, что оно дополнительно содержит подложку, прозрачную для УФ-света.
30. Абразивное изделие по п.1, отличающееся тем, что отвержденная смола связывает абразивные частицы с образованием абразивного изделия в связке.
31. Абразивное изделие по п.1, отличающееся тем, что оно дополнительно содержит подложку, при этом отвержденная смола содержится в закрепляющем покрытии, аппретирующем покрытии или в покрытии на поверхности аппретирующего слоя на подложке.
32. Абразивное изделие по п.31, отличающееся тем, что подложка представляет собой бумагу, ткань, пленку, полимерную пену, волокно, вулканизованное волокно, тканые материалы, нетканые материалы, металл, дерево, пластик, керамику, ламинат бумага/пленка, ламинат ткань/бумага и ламинат пленка/ткань.
33. Абразивное изделие по п.32, отличающееся тем, что отвержденная смола согласуется с изгибом подложки.
34. Абразивное изделие по п.31, отличающееся тем, что отвержденная смола связывает абразивные частицы на подложке с образованием абразивного покрытия на подложке.
35. Абразивное изделие по п.34, отличающееся тем, что оно дополнительно содержит слой, диспергирующий энергию, находящийся между подложкой и абразивным покрытием.
36. Абразивное изделие по п.1, отличающееся тем, что отвержденная смола пропускает больше видимого света, чем та же самая смола, отвержденная без политиольного соединения.
37. Абразивное изделие по п.1, отличающееся тем, что отвержденная смола характеризуется повышенной средней величиной модуля накопления в температурном интервале от примерно -150°С до 250°С по сравнению с той же самой смолой, отвержденной без политиольного соединения.
38. Абразивное изделие по п.1, отличающееся тем, что отвержденная смола характеризуется повышенной средней величиной модуля потерь в температурном интервале от примерно -150°С до 250°С по сравнению с той же самой смолой, отвержденной без политиольного соединения.
39. Абразивное изделие по п.1, отличающееся тем, что отвержденная смола характеризуется пониженным средним значением tanδ в температурном интервале от примерно -150°С до 250°С по сравнению с той же самой смолой, отвержденной без политиольного соединения.
40. Абразивное изделие по п.1, отличающееся тем, что абразивное изделие склонно к меньшему образованию случайных трещин по сравнению с таким же абразивным изделием, содержащим такую же смолу, но отвержденную без политиольного соединения.
41. Фармальдегидная смола, сшитая политиольным соединением.
42. Сшитая смола по п.41, отличающаяся тем, что политиольное соединение является неполимерным.
43. Сшитая смола по п.41, отличающаяся тем, что формальдегидная смола выбрана из группы, состоящей из фенол-формальдегидной, меламино-формальдегидной и мочевино-формальдегидной смол.
44. Сшитая смола по п.41, отличающаяся тем, то она дополнительно содержит сшитый тиоленовый полимер.
45. Сшитая смола по п.44, отличающаяся тем, что она дополнительно содержит триметилолпропан-триакрилат или трис-(2-гидроксиэтил)-триакрилат, сшитые политиольным соединением.
46. Сшитая смола по п.41, отличающаяся тем, что политиольное соединение содержит от 2 до 6 тиольных групп.
47. Сшитая смола по п.46, отличающаяся тем, что политиольное соединение является тритиолом или тетратиолом.
48. Сшитая смола по п.47, отличающаяся тем, что политиольное соединение выбрано из триметилолпропан-три-(3-меркаптопропионата), триметилолпропан-три(3-меркаптоацетата), пентаэритрит-тетра-(3-меркаптопропионата, пентаэритрит-тетра-(3-меркаптоацетата), полиол-3-меркаптопропионатов, полиол-3-меркаптоацетатов, полиэфир-3-меркаптопропионатов, полиэфир-3-меркаптоацетатов и ЕТТМР 1300.
49. Сшитая смола по п.47, отличающаяся тем, что политиольное соединение представляет собой пентаэритрит-тетра-(3-меркаптопропионат).
50. Сшитая смола по п.41, отличающаяся тем, что содержится в количестве по меньшей мере около 1% от веса сшитой смолы.
51. Сшитая смола по п.50, отличающаяся тем, что политиольное соединение содержится в количестве по меньшей мере около 5% от веса сшитой смолы.
52. Сшитая смола по п.51, отличающаяся тем, что политиольное соединение составляет от 5 до 50% от веса сшитой смолы.
53. Сшитая смола по п.52, отличающаяся тем, что политиольное соединение составляет от 5 до 40% от веса сшитой смолы.
54. Сшитая смола по п.41, отличающаяся тем, что она дополнительно содержит красящее вещество.
55. Сшитая смола по п.54, отличающаяся тем, что она не содержит меламина.
56. Сшитая смола по п.54, отличающаяся тем, что часть красящего вещества видна через сшитую смолу.
57. Сшитая смола по п.54, отличающаяся тем, что красящее вещество представляет собой краситель или пигмент.
58. Сшитая смола по п.54, отличающаяся тем, что красящее вещество является красным, оранжевым, желтым, зеленым, голубым, индиго или фиолетовым.
59. Сшитая смола по п.54, отличающаяся тем, что красящее вещество является флуоресцентным.
60. Сшитая смола по п.41, отличающаяся тем, что смола сшита при помощи света, пучка электронов или тепла.
61. Сшитая смола по п.60, отличающаяся тем, что смола сшита при помощи фотоинициатора с величиной абсорбции более 0,1 при длине волны 350 нм или более.
62. Сшитая смола по п.60, отличающаяся тем, что смола сшита при помощи фотоинициатора, выбранного из окиси бис-ацилфосфина и α-гидроксикетона.
63. Сшитая смола по п.41, отличающаяся тем, что сшитая смола пропускает больше видимого света, чем та же самая смола, отвержденная без политиольного соединения.
64. Сшитая смола по п.41, отличающаяся тем, что сшитая смола характеризуется повышенной средней величиной модуля накопления в температурном интервале от примерно -150°С до 250°С по сравнению с той же самой смолой, отвержденной без политиольного соединения.
65. Сшитая смола по п.41, отличающаяся тем, что сшитая смола характеризующаяся повышенной средней величиной модуля потерь в температурном интервале от примерно -150°С до 250 С по сравнению с той же самой смолой, отвержденной без политиольного соединения.
66. Сшитая смола по п.41, отличающаяся тем, что сшитая смола характеризуется повышенной средней величиной модуля потерь в температурном интервале от примерно -150°С до 250°С по сравнению с той же самой смолой, отвержденной без политиольного соединения.
67. Отверждаемая композиция, содержащая
а) формальдегидную смолу и
б) политиольное соединение.
68. Способ сшивания формальдегидной смолы, включающий взаимодействие ее с политиольным сшивающим агентом.
69. Способ изготовления абразивного изделия, включающий
а) контактирование множества абразивных частиц с отверждаемой композицией, которая включает смолу и политиольное соединение, и
б) отверждение отверждаемой композиции с получением абразивного изделия.
70. Способ шлифования рабочей поверхности, включающий наложение абразивного изделия на рабочую поверхность шлифующим движением для удаления части рабочей поверхности, при этом абразивное изделие включает абразивный материал, заделанный в сшитую смолу, и сшитая смола включает поперечные связи, образованные при помощи политиольного сшивающего агента.
71. Сшитая смола, выбранная из фенол-формальдегидной, меламино-формальдегидной и мочевино-формальдегидной смол, причем смола сшивается политиольным соединением, содержащим по меньшей мере три тиольных группы, при этом политиольные группы составляют по меньшей мере примерно 1% от сшитой смолы по весу, и при сравнении с той же смолой без политиола сшитая смола удовлетворяет по меньшей мере одному критерию, выбранному из группы, состоящей из повышенной прозрачности, повышенного модуля накопления, повышенного модуля потерь и пониженного tanδ.
72. Сшитая смола по п.71, отличающаяся тем, что она дополнительно содержит красящее вещество.
73. Сшитая смола по п.71, отличающаяся тем, что она дополнительно содержит абразивные частицы, заделанные в смолу.
74. Сшитая смола по п.71, отличающаяся тем, что политиольное соединение составляет по меньшей мере около 5% от веса сшитой смолы.
75. Сшитая смола по п.71, отличающаяся тем, что политиольное соединение составляет от примерно 5% до примерно 50% от веса сшитой смолы.